(57)【特許請求の範囲】
【請求項１】
その排ガス下流側にNOx を還元浄化するNOx 還元触媒が配置されるNOx 吸着装置であって、
吸着したNOx の脱離量が最大となるピーク温度が 200℃以下の第１NOx 吸着材と、吸着したNOx の脱離量が最大となるピーク温度が 200℃を超える第２NOx 吸着材とを含み、該第１NOx 吸着材を排ガス上流側に配置し、該第１NOx 吸着材の排ガス下流側に該第２NOx 吸着材を配置したことを特徴とするNOx 吸着装置。
【請求項２】
担体基材と、
該担体基材の排ガス上流側に形成され前記第１NOx 吸着材を含む上流側コート層と、
該担体基材の該上流側コート層より排ガス下流側に形成され前記第２NOx 吸着材を含む下流側コート層と、からなる請求項１に記載のNOx 吸着装置。
【請求項３】
前記上流側コート層は前記担体基材の排ガス流入側端面から全長の１／10〜１／２の範囲に形成し、前記上流側コート層の下流側全部に前記下流側コート層が形成されている請求項２に記載のNOx 吸着装置。
【請求項４】
前記第１NOx 吸着材は、50℃におけるNOx 吸着量が前記第１NOx 吸着材の 100質量部に対して 0.1質量部以上である請求項１〜３のいずれかに記載のNOx 吸着装置。
【請求項５】
前記第２NOx 吸着材は、 200℃におけるNOx 吸着量が前記第２NOx 吸着材の 100質量部に対して 0.1質量部以上である請求項１〜４のいずれかに記載のNOx 吸着装置。
【発明の詳細な説明】
【技術分野】
【０００１】
本発明は、自動車からの排ガス中のNOx を低温域から高温域まで効率よく吸着し、その下流側に配置されるNOx 還元触媒におけるNOx 浄化率が格段に向上するNOx 吸着装置に関する。
【背景技術】
【０００２】
自動車のリーンバーンエンジンからの排ガス中に含まれるNOx を還元浄化する触媒として、リーンNOx 触媒、NOx 吸蔵還元触媒、NH3 脱硝触媒、NOx 選択還元触媒などが知られている。このうちリーンNOx 触媒は主としてディーゼルエンジンの排ガス中で用いられ、排ガス中に添加された軽油などの還元剤によってNOx を還元浄化する。
【０００３】
NOx 吸蔵還元触媒は、アルカリ金属、アルカリ土類金属などのNOx 吸蔵材を用い、リーン雰囲気でNOx 吸蔵材にNOx を吸蔵させ、間欠的にリッチ雰囲気とすることで、NOx 吸蔵材から放出されたNOx を雰囲気中に豊富に存在する還元成分によって還元浄化する。
【０００４】
またNH3 脱硝触媒は、例えば特開平10−146528号公報に記載されているように、排ガス中に尿素水などを添加し、生成するNH3 によってNOx を還元する。
【０００５】
ところがリーンNOx 触媒及びNOx 吸蔵還元触媒においては、担持されているPtなどの貴金属が活性化する約 250℃付近より低温域ではNOx の還元が困難であり、NOx がそのまま排出されるという問題がある。またNH3 脱硝触媒においても、NH3 とNOx とが反応する温度が元々高いため、Pdなどの貴金属を併用して活性温度を下げることが行われている。しかしこの場合でも、リーンNOx 触媒あるいはNOx 吸蔵還元触媒と同様に、貴金属が活性化する活性化温度まではNOx の浄化が困難である。
【０００６】
そこで特開2000−230414号公報には、リーンNOx 触媒あるいはNH3 脱硝触媒からなるNOx 還元触媒の排ガス上流側に、NOx 吸着材を配置することが提案されている。このような排ガス浄化装置によれば、低温域ではNOx 吸着材にNOx が吸着され、高温域ではNOx 吸着材から放出されたNOx が下流側のNOx 還元触媒で還元浄化される。したがって低温域から高温域まで、NOx の排出を抑制することができる。
【０００７】
このようなNOx 吸着材として、特開2000−230414号公報には、アルミナにPtを担持したものが例示され、約 230℃までの温度でNOx を吸収することが記載されている。また特開2007−160168号公報には、Fe、Cu及びCoから選ばれる少なくとも一種をイオン交換担持したゼオライトよりなるNOx 吸着材が記載されている。さらに特開2001−198455号公報には、Co、Fe及びNiから選ばれる少なくとも一種の酸化物からなるNOx 吸着材が記載され、40℃以下の低温域でNOx を吸着することが記載されている。
【０００８】
さらに特開2007−160168号公報には、Fe、Cu及びCoから選ばれる少なくとも一種をイオン交換担持したゼオライトが、室温程度の常温から高いNOx 吸着能を発現することが記載されている。
【０００９】
ところで、自動車の排ガス流路にNOx 吸着材とNOx 還元触媒を配置する場合、NOx 吸着材及びNOx 還元触媒は筒状のコンバータ内に収納される。しかし筒状のコンバータ内では、軸中心部が高温となり外周部が低温となる温度分布が生じる。また一般に、上流側ほど高温であり、下流側ほど低温となる。
【００１０】
そのためNOx を脱離する温度が比較的低温のNOx 吸着材を用いた場合には、下流側のNOx 還元触媒が活性化温度まで到達していない時に、NOx 吸着材から放出されたNOx はそのまま排出されてしまう。またNOx を脱離する温度が比較的高温のNOx 吸着材を用いた場合には、NOx 吸着材のNOx 吸着量が飽和した以後はNOx を吸着することができないため、NOx 還元触媒に流入するNOx 量がNOx 還元触媒の能力を超える過剰量となる場合があり、その場合にはNOx 還元触媒で還元されずに排出されるすり抜けNOx 量が多くなってしまう。
【特許文献１】特開平10−146528号公報
【特許文献２】特開2000−230414号公報
【特許文献３】特開2001−198455号公報
【特許文献４】特開2007−160168号公報
【発明の開示】
【発明が解決しようとする課題】
【００１１】
本発明はこのような事情に鑑みてなされたものであり、低温域から高温域まで効率よくNOx を吸着するとともに、その排ガス下流側に配置されるNOx 還元触媒からのNOx 排出量を低減することを解決すべき課題とする。
【課題を解決するための手段】
【００１２】
上記課題を解決する本発明のNOx 吸着装置の特徴は、その排ガス下流側にNOx を還元浄化するNOx 還元触媒が配置されるNOx 吸着装置であって、吸着したNOx の脱離量が最大となるピーク温度が 200℃以下の第１NOx 吸着材と、吸着したNOx の脱離量が最大となるピーク温度が 200℃を超える第２NOx 吸着材とを含み、第１NOx 吸着材を排ガス上流側に配置し、第１NOx 吸着材の排ガス下流側に第２NOx 吸着材を配置したことにある。
【発明の効果】
【００１４】
本発明のNOx 吸着装置によれば、排ガス温度が 200℃以下の低温域では第１NOx 吸着材がNOx を吸着する。したがって本発明の排ガス浄化装置によれば、NOx 吸着装置の下流側に配置されたNOx 還元触媒へNOx が流入するのが抑制される。これによりNOx 還元触媒が活性化温度に到達していなくとも、排出されるNOx 量を低減することができる。
【００１５】
そして排ガス温度が 200℃を超えると、第１NOx 吸着材からNOx が脱離するが、下流側の第２NOx 吸着材がNOx を再び吸着する。したがってNOx 吸着装置の下流側に配置されたNOx 還元触媒へ流入するNOx 量を低減することができる。これにより、本発明の排ガス浄化装置によれば、NOx 還元触媒に流入するNOx 量がNOx 還元触媒の能力を超える過剰量となるのが抑制され、すり抜けNOx 量を低減することができる。
【発明を実施するための最良の形態】
【００１６】
本発明のNOx 吸着装置は、排ガス上流側に第１NOx 吸着材が配置され、その排ガス下流側に第２NOx 吸着材が配置されている。
【００１７】
第１NOx 吸着材は、吸着したNOx の脱離量が最大となるピーク温度が 200℃以下のものである。本発明のNOx 吸着装置の排ガス下流側に配置されるNOx 還元触媒は、約 250℃付近から活性領域となる。したがって第１NOx 吸着材は、吸着したNOx の脱離量が最大となるピーク温度が 200℃以下のものとした。
【００１８】
第１NOx 吸着材は、50℃におけるNOx 吸着量が第１NOx 吸着材の 100質量部に対して 0.1質量部以上であることが望ましい。このように低温におけるNOx 吸着量が多い第１NOx 吸着材とすることで、下流側に配置されたNOx 還元触媒へNOx が流入するのをさらに抑制することができ、排出されるNOx 量をさらに低減することができる。
【００１９】
この第１吸着材としては、例えばフェリエライト、ZSM-５、モルデナイト、Ｙ型ゼオライト、β型ゼオライト、Ｘ型ゼオライト、Ｌ型ゼオライト、シリカライト、シリカゾルにテンプレート材を加えてゲルを形成し水熱合成した後焼成することで製造された合成ゼオライトなどの、ゼオライトを用いることができる。中でも、NOx の脱離量が最大となるピーク温度が低いZSM-５、β型ゼオライトが好ましい。またこれらのゼオライトを脱Al処理した改質ゼオライトを用いることもできる。脱Al処理としては、酸処理、沸騰水処理、スチーム処理などが知られている。
【００２０】
また、Fe、Ag、Cu、Mnなどをイオン交換担持したゼオライトを用いることも好ましい。このようなイオン交換ゼオライトによれば、理由は不明であるが、室温程度の常温でも高いNOx 吸着能が発現される。
【００２１】
なお第１NOx 吸着材には、ゼオライトに加えて Al2O3、ZrO2、TiO2など他の多孔質酸化物を含んでもよい。但し他の多孔質酸化物の含有量が多くなると低温域におけるNOx 吸着量がその分低下するため、他の多孔質酸化物の含有量は50質量％以下とするのが望ましい。
【００２２】
第２NOx 吸着材は、吸着したNOx の脱離量が最大となるピーク温度が 200℃を超えるものである。本発明のNOx 吸着装置の排ガス下流側に配置されるNOx 還元触媒は、約 250℃付近から活性領域となる。したがって吸着したNOx の脱離量が最大となるピーク温度が 200℃を超える第２NOx 吸着材を下流側に配置することで、第１NOx 吸着材から脱離したNOx を再び第２NOx 吸着材に吸着させることができ、そのピーク温度までNOx を吸着することができる。このため、NOx 還元触媒へ流入するNOx 量を低減することができる。またピーク温度を超える温度となった場合には、NOx 還元触媒が活性領域となるので、NOx 還元触媒によってNOx が還元浄化される。したがってNOx 還元触媒流入するNOx 量がNOx 還元触媒の能力を超える過剰量となるのが抑制され、すり抜けNOx 量を低減することができる。
【００２３】
この第２NOx 吸着材としては、塩基性度が高いセリア、比表面積が大きいアルミナなどを用いることができる。中でもセリアを少なくとも含むことが望ましい。セリア−ジルコニア複合酸化物などを用いてもよい。またセリアに対し、La、Pr、Zr及びNdなどから選ばれる他の元素の酸化物あるいは Al2O3、ZrO2、TiO2など他の多孔質酸化物を含んでもよい。なおセリア以外の他の元素の酸化物は、セリアに対して80質量％以下とすることが望ましい。この範囲を超えて他の元素の酸化物が含まれると、セリアの含有量が相対的に減少しNOx の吸着量が減少する。
【００２４】
第２NOx 吸着材は、 200℃におけるNOx 吸着量が第２NOx 吸着材の 100質量部に対して 0.1質量部以上であることが望ましい。このようにすることで、第１NOx 吸着材からNOx が脱離し始めてから下流側に配置されたNOx 還元触媒が活性化温度に到達するまでの間に、第１NOx 吸着材から脱離したNOx がNOx 還元触媒へ流入するのを十分に抑制することができ、排出されるNOx 量をさらに低減することができる。
【００２５】
本発明のNOx 吸着装置は、貴金属などを担持しなくとも効果を発揮するが、場合によってはPt、Pd、Rhなどの貴金属を担持することもできる。例えば第２NOx 吸着材に少量の貴金属を担持すると、 200℃以上で排ガス中のNOを酸化してNO2 とすることが可能となる。そのため第２NOx 吸着材へのNOx の吸着が促進され、NOx 吸着能が向上する。この場合における貴金属の担持量は、第２NOx 吸着材に対して0.01〜２質量％とすることができる。
【００２６】
本発明のNOx 吸着装置は、第１NOx 吸着材粉末を成形した第１ペレットと、第２NOx 吸着材粉末を成形した第２ペレットとから構成することができる。あるいはモノリスハニカム基材あるいはフォーム基材などの担体基材に第１NOx 吸着材からなるコート層を形成したものを排ガス上流側に配置し、同様の担体基材に第２NOx 吸着材からなるコート層を形成したものをその下流側に配置してもよい。さらには、一つの担体基材を用い、その上流側に第１NOx 吸着材からなるコート層を形成し、その下流側に第２NOx 吸着材からなるコート層を形成してもよい。
【００２７】
担体基材としては、コージェライト、SiC などの耐熱性セラミックスから形成されたモノリス基材、あるいは金属箔から形成されたメタル基材などを用いることができる。
【００２８】
一つの担体基材の排ガス上流側と排ガス下流側とに二種類のコート層を形成する場合には、第１NOx 吸着材からなるコート層を担体基材の排ガス流入側端面から全長の１／10〜１／２の範囲に形成し、その下流側全部に第２NOx 吸着材からなるコート層を形成することが望ましい。第１NOx 吸着材と第２NOx 吸着材をこの範囲に形成することで、実際の使用時の昇温雰囲気におけるNOx 吸着装置全体のNOx 吸着量を多くすることができる。
【００２９】
第１NOx 吸着材及び第２NOx 吸着材のコート量は、担体基材の１リットルあたり少なくとも50ｇ以上形成することが好ましく、担体基材の１リットルあたり 100ｇ以上形成することが望ましい。コート量が多いほどNOx 吸着量が多くなるからである。なお上限は特に規定されないが、圧損の上昇が許容される範囲とすべきである。
【００３０】
本発明のNOx 吸着装置は、単独で用いることも可能であるが、NOx を還元浄化するNOx 還元触媒の排ガス上流側に配置して用いることが望ましい。すなわち本発明の排ガス浄化装置は、本発明のNOx 吸着装置の排ガス下流側に、NOx を還元浄化するNOx 還元触媒を配置してなる。この排ガス浄化装置によれば、排ガス温度が 200℃以下の低温域では、第１NOx 吸着材がNOx を吸着するため、NOx 還元触媒へNOx が流入するのが抑制される。これによりNOx 還元触媒が活性化温度に到達していなくとも、排出されるNOx 量を低減することができる。
【００３１】
そして排ガス温度が 200℃を超えると、第１NOx 吸着材からNOx が脱離するが、下流側の第２NOx 吸着材がNOx を再び吸着する。したがってNOx 還元触媒へ流入するNOx 量を低減することができる。これにより、NOx 還元触媒に流入するNOx 量がNOx 還元触媒の能力を超える過剰量となるのが抑制され、すり抜けNOx 量を低減することができる。
【００３２】
NOx 還元触媒としては、リーンNOx 触媒、NOx 吸蔵還元触媒、NH3 脱硝触媒などが例示される。
【実施例】
【００３３】
以下、実施例と比較例及び試験例により本発明を具体的に説明する。
【００３４】
（実施例１）
図１に本実施例に係るNOx 吸着装置を示す。このNOx 吸着装置は、コージェライト製のハニカム基材１と、ハニカム基材１のセル隔壁10の表面にコートされたNOx 吸着材２と、からなる。NOx 吸着材２は、排ガス上流側で全長の１／３の範囲に第１NOx 吸着材層20が形成され、第１NOx 吸着材層20の排ガス下流側に第２NOx 吸着材層21が形成されている。以下、NOx 吸着材２の製造方法を説明し、構成の詳細な説明に代える。
【００３５】
先ずZSM-５にFeがイオン交換担持されたFe／ZSM-５粉末を用意した。このFe／ZSM-５粉末 100質量部と、バインダとしてのアルミナゾル（ Al2O3：10質量％）15質量部と、イオン交換水とを混合してスラリー（Ａ）を調製した。
【００３６】
次にコージェライト製のハニカム基材１（ストレートフロー、直径30mm、体積50Ｌ）を用意し、排ガス流入側端面から全長の１／３の範囲に上記スラリー（Ａ）をウォッシュコートし、乾燥、焼成して第１NOx 吸着材層20を形成した。第１NOx 吸着材層20は、ハニカム基材１の１リットルあたり 150ｇ形成された。
【００３７】
次に、CeO2粉末 150質量部と、バインダとしてのセリアゾル（CeO2：10質量％）15質量部と、イオン交換水とを混合してスラリー（Ｂ）を調製した。そして第１NOx 吸着材層20が形成されたハニカム基材１の排ガス流出側端面から全長の２／３の範囲にスラリー（Ｂ）をウォッシュコートし、乾燥、焼成して第２NOx 吸着材層21を形成した。第２NOx 吸着材層21は、ハニカム基材１の１リットルあたり 150ｇ形成された。
【００３８】
（比較例１）
実施例１と同様のハニカム基材１を用意し、上記スラリー（Ａ）を全長にウォッシュコートし、乾燥、焼成して、全長にFe／ZSM-５からなる第１NOx 吸着材層20を形成した。第１NOx 吸着材層20は、ハニカム基材１の１リットルあたり 150ｇ形成された。
【００３９】
（比較例２）
実施例１と同様のハニカム基材１を用意し、上記スラリー（Ｂ）を全長にウォッシュコートし、乾燥、焼成して、全長にCeO2からなる第２NOx 吸着材層21を形成した。第２NOx 吸着材層21は、ハニカム基材１の１リットルあたり 150ｇ形成された。
【００４０】
（比較例３）
実施例１と同様のハニカム基材１を用意し、排ガス流入側端面から全長の１／３の範囲に上記スラリー（Ｂ）をウォッシュコートして第２NOx 吸着材層21を形成し、排ガス流出側端面から全長の２／３の範囲にスラリー（Ａ）をウォッシュコートして第２NOx 吸着材層21を形成した。上流側の第２NOx 吸着材層21及び下流側の第１NOx 吸着材層20は、ハニカム基材１の１リットルあたりそれぞれ 150ｇ形成された。
【００４１】
＜試験例１＞
比較例１及び比較例２の各NOx 吸着装置を評価装置にそれぞれ配置し、表１に示すリーンガスを用いて所定温度にてNOx を飽和するまで吸着させた。NOx 吸着後の各NOx 吸着装置を評価装置にそれぞれ配置し、10℃／分の速度で室温から 550℃まで昇温したときに脱離するNOx 量をそれぞれ測定した。結果を図２に示す。
【００４２】
【表１】
0004390000.tif 000002
【００４３】
図２から、吸着したNOx の脱離量が最大となるピーク温度は、比較例１のNOx 吸着装置が約 150℃であるのに対し、比較例２のNOx 吸着装置は約 280℃であることがわかる。すなわち吸着したNOx の脱離量が最大となるピーク温度は、Fe／ZSM-５が 200℃以下であり、CeO2が 200℃を超えている。
【００４４】
＜試験例２＞
実施例１及び比較例１〜３の各NOx 吸着装置を評価装置にそれぞれ配置し、表１に示したリーンガスを10Ｌ／分の流量で流しながら、15℃／分の速度で室温から 300℃まで昇温した。その時にNOx 吸着装置から排出されたガス中のNOx 濃度を連続的に測定し、結果を図３に示す。
【００４５】
なお図３において、各NOx 吸着装置に吸着したNOx 量は、例えば実施例１の場合には図３の斜線の範囲として表される。したがって比較例のNOx 吸着装置に吸着したNOx 量を示す範囲との面積比を算出すれば、NOx 吸着量比を算出することができる。このようにして比較例１及び比較例２のNOx 吸着装置に吸着したNOx 量に対する実施例１のNOx 吸着装置に吸着したNOx 量の比を算出し、結果を図４に示す。
【００４６】
図３より、比較例１、３に係るNOx 吸着装置は、低温側でのNOx 吸着能は高いものの、高温側でのNOx の脱離が多い。これは、下流側に形成された第１NOx 吸着材層20からNOx が脱離したことによるものである。また比較例２に係るNOx 吸着装置は、高温側ではNOx の脱離が生じにくいものの、低温側でNOx 吸着能が低い。これは、低温域でよくNOx を吸着する第１NOx 吸着材層20が下流側に形成されているためである。
【００４７】
一方、実施例１に係るNOx 吸着装置は、比較例１〜３に係るNOx 吸着装置に比べて、低温域から高温域までの全域に亘ってNOx 排出量が少なく、NOx 吸着量も比較例１に比べて約 1.4倍、比較例２に比べて約２倍と多いことがわかり、これは第１NOx 吸着材層20を上流側に形成し、その下流側に第２NOx 吸着材層21を形成したことによる効果であることが明らかである。
【００４８】
＜試験例３＞
実施例１と同様のスラリー（Ａ）とスラリー（Ｂ）を用い、第１NOx 吸着材層20の形成範囲を、ハニカム基材１の排ガス流入側端面から全長の０、１／30、１／15、１／10、１／５、１／３、２／５、１／２、３／５、１／１の10水準の範囲とし、残りの範囲に第２NOx 吸着材層21を形成した。第１NOx 吸着材層20が０（ゼロ）のものは比較例２のNOx 吸着装置に相当し、１／３のものは実施例１のNOx 吸着装置に相当し、１／１のものは比較例１に相当する。第１NOx 吸着材層20及び第２NOx 吸着材層21は、ハニカム基材１の１リットルあたりそれぞれ 150ｇ形成された。
【００４９】
それぞれのNOx 吸着装置を評価装置にそれぞれ配置し、試験例２と同様にして室温から 300℃まで昇温した時に排出されたガス中のNOx 濃度を連続的に測定した。そして試験例２と同様にして、第１NOx 吸着材層20が０（ゼロ）のもの（比較例２）に吸着したNOx 量に対するNOx 吸着量の比をそれぞれ算出し、結果を図５に示す。
【００５０】
図５から、第１NOx 吸着材層20の形成範囲は、排ガス流入側端面から全長の１／10〜１／２の範囲が望ましいことが明らかである。
【００５１】
＜試験例４＞
実施例１と同様に、排ガス流入側端面から全長の１／３の範囲に第１NOx 吸着材層20を形成し、排ガス流出側端面から全長の２／３の範囲に第２NOx 吸着材層21を形成したNOx 吸着装置において、第１NOx 吸着材層20はハニカム基材１の１リットルあたり 150ｇ固定で形成し、第２NOx 吸着材層21をハニカム基材１の１リットルあたり０ｇ、15ｇ、30ｇ、50ｇ、 100ｇ、 150ｇ、 200ｇ、 250ｇの８水準でそれぞれ形成した。０ｇのものについては、第１NOx 吸着材層20を全長に形成し、これは比較例１と同一のものである。
【００５２】
それぞれのNOx 吸着装置を評価装置にそれぞれ配置し、試験例２と同様にして室温から 300℃まで昇温した時に排出されたガス中のNOx 濃度を連続的に測定した。そして試験例２と同様にして、第２NOx 吸着材層21が０（ゼロ）のもの（比較例１）に吸着したNOx 量に対するNOx 吸着量の比をそれぞれ算出し、結果を図６に示す。
【００５３】
また実施例１と同様に、排ガス流入側端面から全長の１／３の範囲に第１NOx 吸着材層20を形成し、排ガス流出側端面から全長の２／３の範囲に第２NOx 吸着材層21を形成したNOx 吸着装置において、第２NOx 吸着材層21はハニカム基材１の１リットルあたり 150ｇ固定で形成し、第１NOx 吸着材層20をハニカム基材１の１リットルあたり０ｇ、15ｇ、30ｇ、50ｇ、 100ｇ、 150ｇ、 200ｇ、 250ｇの８水準でそれぞれ形成した。０ｇのものについては、第２NOx 吸着材層21を全長に形成し、これは比較例２と同一のものである。
【００５４】
それぞれのNOx 吸着装置を評価装置にそれぞれ配置し、試験例２と同様にして室温から 300℃まで昇温した時に排出されたガス中のNOx 濃度を連続的に測定した。そして試験例２と同様にして、第１NOx 吸着材層20が０（ゼロ）のもの（比較例２）に吸着したNOx 量に対するNOx 吸着量の比をそれぞれ算出し、結果を図７に示す。
【００５５】
図６から、下流側の第２NOx 吸着材層21の形成量は、ハニカム基材１の１リットルあたり50ｇ以上であることが好ましく、 100ｇ以上であることがさらに望ましいことがわかる。また図７から、上流側の第１NOx 吸着材層20の形成量も、ハニカム基材１の１リットルあたり50ｇ以上であることが好ましく、 100ｇ以上であることがさらに望ましいことがわかる。
【００５６】
（実施例２）
図８に本発明の一実施例に係る排ガス浄化装置を示す。この排ガス浄化装置は、リーンバーンエンジン３の排気系に配置されたNOx 吸着装置４と、NOx 吸着装置４の排ガス下流側に配置されたNOx 吸蔵還元触媒５と、から構成されている。NOx 吸着装置４は、実施例１に係るNOx 吸着装置と同様のものである。NOx 吸着装置４及びNOx 吸蔵還元触媒５は、触媒コンバータ６内に直列に収納されている。
【００５７】
NOx 吸蔵還元触媒５は、ハニカム基材50と、そのセル隔壁の表面に形成された触媒層51とからなり、触媒層51は Al2O3、TiO2及びZrO2からなる担体と、その担体に担持された貴金属としてのPt及びNOx 吸蔵材としてのＫ、Ba及びLiとから構成されている。
【００５８】
リーンバーンエンジン３は、常時はリーンで燃焼され、間欠的にリッチで燃焼されるように制御されている。始動時など 200℃以下の低温域のリーン排ガスが本実施例の排ガス浄化装置に流入すると、排ガス中のNOx はNOx 吸着装置４の上流側に形成された第１NOx 吸着材層20に吸着され、NOx 吸蔵還元触媒５にはほとんど流入しない。したがってNOx 吸蔵還元触媒５が活性化領域でなくても、NOx の排出を未然に防止することができる。
【００５９】
NOx 吸蔵還元触媒５は、約 250℃以上にならないと活性化しない。一方、排ガス温度が 200℃を超えると、第１NOx 吸着材層20に吸着されていたNOx が脱離する。しかし脱離したNOx は、下流側の第２NOx 吸着材層21に再び吸着するため、NOx 吸蔵還元触媒５にはほとんど流入しない。したがってNOx 吸蔵還元触媒５が活性化温度に到達する前であっても、NOx の排出を未然に防止することができる。
【００６０】
排ガス温度が約 250℃以上になると、NOx 吸蔵還元触媒５が活性化領域となるため、排ガス中に元々含まれているNOx と、第１NOx 吸着材層20及び第２NOx 吸着材層21から脱離したNOx は、NOx 吸蔵還元触媒５に吸蔵され、排出が抑制される。
【００６１】
そして間欠的にリッチ雰囲気の排ガスが流入すると、NOx 吸蔵還元触媒５に吸蔵されていたNOx が放出されるとともに、NOx 吸蔵還元触媒５上において、雰囲気中に豊富に存在するHCなどの還元剤によってNOx が還元浄化される。
【００６２】
したがって本実施例の排ガス浄化装置によれば、低温域から高温域までNOx の排出を抑制することができる。
【図面の簡単な説明】
【００６３】
【図１】本発明の一実施例に係るNOx 吸着装置を模式的に示す説明断面図である。
【図２】比較例のNOx 吸着装置からの出ガス中のNOx 濃度と温度との関係を示すグラフである。
【図３】NOx 吸着装置からの出ガス中のNOx 濃度と温度との関係を示すグラフである。
【図４】NOx 吸着量比を示すグラフである。
【図５】上流側の第１NOx 吸着材層の形成範囲とNOx 吸着量比との関係を示すグラフである。
【図６】下流側の第２NOx 吸着材層の形成量とNOx 吸着量比との関係を示すグラフである。
【図７】上流側の第１NOx 吸着材層の形成量とNOx 吸着量比との関係を示すグラフである。
【図８】本発明の一実施例に係る排ガス浄化装置を模式的に示す説明図である。
【符号の説明】
【００６４】
１：ハニカム基材        ２：NOx 吸着材
20：第１NOx 吸着材層    21：第２NOx 吸着材層
【図１】
0004390000.tif 000003
【図２】
0004390000.tif 000004
【図３】
0004390000.tif 000005
【図４】
0004390000.tif 000006
【図５】
0004390000.tif 000007
【図６】
0004390000.tif 000008
【図７】
0004390000.tif 000009
【図８】
0004390000.tif 000010